Brevet FR2570711A1 — publié le 19860328

La présente invention à pour objet un revêtement protecteur pour le fer et ses alliages du genre dénommé couramment peinture anti-rouille. L'invention vise plus particulièrement une peinture a enduire sur l'oxyde de fer, en vue de détruire la rouille et d'empêcher la progression de l'oxydation et de protéger le métal contre les agents extérieurs. On connait depuis longtemps la réaction de chélation, qui consiste å faire agir sur le fer oxydé un agent chélatant Un polyphénol tel que le tannin contenant au moins une fonction phénelique forme avec l'ion ferrique une molécule complexe ot l'atome de fer est piégé par trois molécules organiques. La formation de chélate ferria,ue change la couleur qui devient bleue. Le sel formé est soluble ou insoluble selon la longueur de la chaine, de même pour l'isolation électrique. Le métal est protégé si le sel formé est insoluble, et'isolant électrique. Pour cela, il faut un agent chélatant a longue chaine, a poids moléculaire élevé. On utilise donc de nombreux produits anti-rouille, a base d'une agent chélatant de haut poids moléculaire. Ces produits contiennent en général,selon les applications, un liant, un solvant qui peut être de l'eau, un épaississant ou un tensio actif, en faible proportion, et un pigment. De telles compositions sont décrites, par exemple dans le brevet français NO 2 074 862 du 23 juillet 1970 au nom de la S.A. PRB ou dans le brevet G.B. 2 075 538 (Applied coatings). Ces produits protègent convenablement le fer et arrêtent la rouille. Cependant, ils présentent un inconvénient : les parties rouillées sont colorées de façon très différentes des parties non oxydées. Si cela se remarque moins avec une peinture fortement pigmentée, l'aspect est inacceptable avec un vernis. La présente invention a pour objet un procédé et une composition permettant une action très rapide et uniforme sur l'ensemble de la surface métallique. Selon l'invention, le procédé de revêtement consiste à provoquer une oxydation instantannée sur l'ensemble de la surface d'un objet à protéger et à transformer ensuite les parties oxydées au moyen d'un agent chélatant, en utilisant avec l'agent chélatant un liant à fonction acrylique libre. On peut ajouter un solvant, de l'alcool de préférence. La molécule acrylique est assez longue pour donner un composé insoluble. I1 faut d'autré part la fonction acide acrylique libre poor oxyder le fer. L'agent chélatant est acide, et conformément àO l'invention, le liant aussi. On parvient, par un abaissement de pH å obtenir un oxydation rapide, plus rapide que la réaction du chélatant. De préférence, on utilisera comme agent chélatant l'acide pyrogallique ou un de ses dérivés. te brevet français cité plus haut énumère un certain nombre de dérivés utili sables avantageusement. Ces agents chélatants de poids moléculaire élevé ne sont pas solublesdans l'eau, mais dans 11 alcool et sont cosolubles.On utilise-depréférence un dérivé, comme le glucoside d'acide pyrogallique, pour augmenter le poids moléculaire de l'acide gallique, et aussi parce qu'il est moins onéreux que l'acide pyrogallique. Pour réaliser le mélange des produits servant a la composition de l'invention, on dissout l'agent chélatant dans l'alcool et l'on émulsionne le liant dans l'eau, puis on mélange, avec adjonction d'eau ou d'alcool, selon les proportions en vue du produit spécifique recherché. En pratique, on trouve dans le commerce des agents chélatants du type désire en solution dans l'alcool (Kelate, de la Société Anonyme Bèlge PRB), et des liantssousforme d'émulsion ou de latex (Rhodopas SD 104 de Rhone Poulenc). On va donner ci-après des exemples de composition selon l'invention Exemple 1 % en poids Glucoside d'acide pyrogallique 9 Alcool 11 Styrène acrylique 4Q Eau 40 En fait, on-mélange 80 % d'un latex styrène acrylique a 50 8 d'eau, avec 20 % de glucoside en solution dans l'alcool, a 55 % d'alcool. On obtient ainsi un vernis transparent laissant apparaître un métal de couleur bleue uniforme. Exemple 2 Un autre vernis peut avoir la composition suivante : % en poids Glucoside d'acide pyrogallique 5 Alcool 6 Styrène acrylique 20 Eau 20 Epaississant 0,2 Tensio-actif (polypropylène gIycol) 2 alcool qs De la même façon que précédemment, on utilise un agent chélatant en solution dans l'alcool, disponible dans le commerce. On obtient également un vernis transparent laissant apparaitre un métal de couleur bleue uniforme. Ce vernis est moins épais que le précédent. L'alcool peut etre remplacé par de 11 eau. Exemple 3 On réalise une peinture anti-corrosion, applicable sur du fer rouillé, de la compostion suivante : % en poids Glucoside d'acide pyrogallique 5 Alcool 6 Styrène acrylique 20 Eau 20 Epaississant 0,1 Tensio-actif 2 Pigment 20 Alcool qs L'alcool peut aussi être remplacé par de l'eau. L'épaississant et les tensio-actifs,guand la formule en comprend, sont présents en faible proportion: comme il est usuel pour l'emploi de ces produits. Le dérivé pyrogallique, pour avoir une action efficace doit représenter environ 5 % en poids de la compostion, et peut s'élever jusqu'au double environ, cette proportion étant limitée par le prix du produit. Pour avoir une bonne enduction,le liant-doit représenter au moins 40 % (dont la moitié d'eau) en poids de la composition. L'oxydation immédiate du fer non oxydé est réalisée grace à la synergie de l'acidité du liant et de l'agent chélatant. L'esprit de l'art antérieur est en général d'éviter l'acidité, puisque le but est d'arrêter la corrosion du fer. Dans la présente invention, on provoque une oxydation superficielle instantannée, pour avoir une couleur uniforme. I1 va de soi que les modes de réalisation décrits et représentés ne sont que des exemples et peuvent être modifiés, par tous équivalents techniques qui apparaîtront à l'homme de l'art, sans sortir du cadre le la présente invention. REVENDICATIONS 1 - Procédé de revêtement anti-corrosion du fer et de ses-alliages consistant à provoquer un oxydation instantannée sur l'ensemble d'une surface d'un objet à protéger, et à transformer ensuite les parties oxydées au moyen d'un agent chélatant en utilisant l'agent chélatant en mélange avec un liant polymère à fonction acrylique libre. 2 - Procédé selon la revendication 1, caractérisé en ce que l'agent chelatant est l'acide pyrogallique ou un de ses dérivés. 3 - Composition pour le revêtement anti-corrosion du fer, pour la mise en oeuvre du procédé selon la revendication 1, caractérisée en ce qu'elle comprend en mélange un agent chélatant de poids moléculaire élevé, de 11 alcool et un liant ayant une molécule acide acrylique libre. 4 - Composition selon la revendication 3, caractérisée en ce que l'agent chélatant est l'acide pyrogallique ou un de ses dérivés-tel que le glucoside. 5 - Compostion selon l'une des revendications 3 ou 4, caractérisée en ce qu'élle comporte au moins 5 % d'agent chélatant et au moins 40 % d'émulsion de liant.